重量で、約0.06~約0.09のC、約35~約37のFe、約12.0~約16.5のCr、約1.0~約2.0のAl、約1.0~約3.0のTi、約1.5~約3.0のW、約5.0以下のMo、約0.75以下のNb、約0.2以下のMn、約0.1以下のSi、約0.006以下のBを含み、残部が実質的にNiからなるニッケル-鉄基合金。約0.07~約0.09のC、約2.0~約3.0のTi、約2.0~約3.0のW、約3.0~約5.0のMo及び約0.1以下のNbを含む、請求項1記載の合金。約0.07~約0.09のC、約2.0~約3.0のTi、約1.5~約2.5のW、約3.0~約5.0のMo及び約0.1以下のNbを含む、請求項1記載の合金。約0.07~約0.09のC、約2.0~約3.0のTi、約1.5~約2.5のW、約0.5~約1.5のMo及び約0.1以下のNbを含む、請求項1記載の合金。約0.06~約0.08のC、約1.0~約2.5のTi、約1.5~約2.5のW、約0.25以下のMo及び0.25~約0.75のNbを含む、請求項1記載の合金。約0.07~約0.09のC、約12.0~約13.0のCr、約1.35~約1.65のAl、約2.25~約2.75のTi、約2.3~約2.7のW、約3.4~約3.6のMo、約0.1以下のNbを含む、請求項1記載の合金。約0.07~約0.09のC、約13.5~約14.5のCr、約1.35~約1.65のAl、約2.25~約2.75のTi、約1.8~約2.2のW、約3.9~約4.1のMo、約0.1以下のNbを含む、請求項1記載の合金。約0.07~約0.09のC、約15.5~約16.5のCr、約1.35~約1.65のAl、約2.25~約2.75のTi、約1.8~約2.2のW、約0.9~約1.1のMo、約0.1以下のNbを含む、請求項1記載の合金。約0.06~約0.08のC、約15.5~約16.5のCr、約1.35~約1.65のAl、約1.5~約1.8のTi、約1.8~約2.2のW、約0.12以下のMo、約0.4~約0.6のNbを含む、請求項1記載の合金。合金が、約110°F未満の凝固範囲、約1700°Fを超えるγ′ソルバス、実質的にゼロのη相、約5未満のラーベス相及び約5未満のσ相を有する、請求項1記載の合金。上記の欠点をもたないニッケル-鉄基合金及びニッケル-鉄基合金の形成方法が当技術分野では望ましい。本開示の代表的な実施形態に係るニッケル-鉄基合金は、重量で、約0.06~約0.09のC、約35~約37のFe、約12.0~約16.5のCr、約1.0~約2.0のAl、約1.0~約3.0のTi、約1.5~約3.0のW、約5.0以下のMo、約0.75以下のNb、約0.2以下のMn、約0.1以下のSi、約0.006以下のBを有し、残部は実質的にNiである。本開示の別の代表的な実施形態では、ニッケル-鉄基合金は、約110°F未満の凝固範囲、約1700°Fを超えるγ′ソルバス、実質的にゼロのη相、約5未満のラーベス相、約5未満のσ相を有し、Coを欠いている。本開示のさらに別の代表的な実施形態では、改変合金を形成する方法は、ベース合金組成物を準備し、複数の所定の特性を確認し、ベース合金組成物を改変して、前記複数の所定の特性を有する改変合金組成物を形成することを含んでいる。この複数の所定の特性には、約110°F未満の凝固範囲を有すること、約1700°Fを超えるγ′ソルバスを有すること、実質的にη相を有さないこと、約5未満のラーベス相を有すること、そして約5未満のσ相を有することが含まれる。ベース合金組成物は、約0.05のC、約36のFe、約12.50のCr、約0.20のAl、約2.80のTi、約0.12以下のW、約5.70のMo、約0.1以下のNb、約0.2以下のMn、約0.1以下のSi、約0.006以下のBを含み、残部が実質的にNiからなる第1の組成物、及び約0.02のC、約37のFe、16.00のCr、約0.20のAl、約1.75のTi、約0.12以下のW、約0.12以下のMo、約2.90のNb、約0.2以下のMn、約0.1以下のSi、約0.006以下のBを含み、残部が実質的にNiからなる第2の組成物の1種以上を含む。本開示の実施形態の1つの利点として、充分な量のγ′相の形成及びη相の低減又は排除によって望ましいクリープ強度を有する改変合金がある。本開示の実施形態の別の利点として、望ましい延性及び/又は長期の機械的性質を有する改変合金がある。本開示の実施形態のさらに別の利点として、望ましい鋳造性を有する改変合金がある。本発明のその他の特徴及び利点は、一例として本発明の原理を示す添付の図面を参照した以下の好ましい実施形態に関するより詳細な説明から明らかとなろう。複数の所定の特性を有するニッケル-鉄基合金、及び複数の所定の特性を有するニッケル-鉄基合金を形成する方法が提供される。本開示の実施形態は、エンジンタービンステータのような高温ガス通路部品として適さないと従前考えられていた1種以上の低価格合金から形成されるニッケル-鉄基合金を含む。このニッケル-鉄基合金はη相を含有しない結果として望ましいクリープ強度を有する。本ニッケル-鉄基合金は望ましい延性及び/又は長期の機械的性質を有する。また、このニッケル-鉄基合金は望ましい鋳造性を有する。本ニッケル-鉄基合金はいかなる適切な方法でも形成することができる。一実施形態では、ニッケル-鉄基合金は約1400°Fにおいて約25ksi~約30ksiの負荷で約1000時間のクリープ破断寿命を有する。一実施形態では、ニッケル-鉄基合金は48000時間の間酸化に対して耐性である。一実施形態では、改変合金の低サイクル疲労はFSX414合金と実質的に同じである。一実施形態では、本方法はベース合金を準備することを含んでいる。このベース合金は、高温ガス通路部品として望ましくないと従前考えられていた1種以上の合金である。例えば、一実施形態では、ベース合金はベース合金1である。本明細書で使用する場合、ベース合金1とは、約0.05のC、約0.20のAl、約2.80のTi、約12.50のCr、約5.70のMo、約36のFe、及びその他の適切な元素の組成を有する合金をいう本開示を通して、百分率は、別途記載しない限り、すべて重量基準である。。一実施形態では、ベース合金1はさらに約0.12以下のW、約0.1以下のNb、約0.2以下のMn、約0.1以下のSi、約0.006以下のBを含み、残部は実質的にNiである。追加の実施形態では、ベース合金1はCoを含まない。別の実施形態では、ベース合金はベース合金2である。本明細書で使用する場合、ベース合金2とは、約16.00のCr、約37のFe、約2.90のNb、約1.75のTi、約0.20のAl、約0.02のC、及びその他の適切な元素の組成を有する合金をいう。一実施形態では、ベース合金2はさらに約0.12以下のW、約0.2以下のMn、約0.1以下のSi、約0.006以下のBを含み、残部は実質的にNiである。追加の実施形態では、ベース合金2はCoを含まない。本方法では続いて、改変合金に望まれる複数の所定の特性を確認する。複数の所定の特性に対応するデータは、コンピューターによる熱力学的モデリングプログラムのようなコンピューターにより実行されるプログラムによって解析することができる。このコンピューターにより実行されるプログラムは、ベース合金に関するデータを関連付け、改変合金に対応する特性の出力を生成する。この生成した出力は改変合金を形成するベース合金の組成に対する改変に基づいている。この生成した出力の解析によって、さらに解析すべき1以上の組成物の同定が可能になる。この特性としては、あらゆる適切な定量化可能な特性が含まれる。この特性には、凝固範囲、γ′ソルバス、η相の欠乏、ラーベス相のパーセント、σ相のパーセント、ラーベス相形成温度、その他の適切な特性、又はこれらの任意の組合せがある。一実施形態では、凝固範囲は良好な鋳造性をもたらす約110°F未満である。一実施形態では、γ′ソルバスは約1700°Fを超える。一実施形態では、η相の欠乏には、η相を欠いていることが含まれる。一実施形態では、ラーベスσパーセントは約5未満である。一実施形態では、形成温度は約1200°F未満である。ベース合金に関するデータとニッケル-鉄基合金に対応する特性の出力との関連は、ベース合金の組成の改変と影響を受ける特性との間のあらゆる適切な関係を含むことができる。例えば、Alはη相を低減する。約1より大きい濃度のAlを含ませるとη相が排除される。従って、データの関連は、約1を超える濃度のAlに対して、η相の不在を示す出力を生成することができる。関連付けることができる他の関係は、Moの濃度の増大がη相を増大させること、Wの濃度の増大がη相を低減すること、Alの濃度の増大が凝固範囲を低減すること及びこれらの組合せである。組み合わせた関連も利用することができる。例えば、Alが約0.8のとき、Wの濃度の増大は凝固を増大させる。しかし、Alが約1.5のとき、Wの濃度の増大は凝固を低減する。従って、Alの濃度とWの濃度はこの関連において関連付けることができる。この関連付けは、さらに、ニッケル-鉄基合金で形成された部品の分析に基づく追加の実験データ及びいろいろな組成のニッケル-鉄基合金の所定の特性の比較を含むことができる。例えば、これらのデータとしては、特定の化学的性質、スケールアップした加熱、長期の微細組織安定性の検討、長期の酸化試験、クリープ試験例えば5000時間のクリープ試験及びその他の機械的性質の試験の任意の組合せを挙げることができる。この関連付けに基づいて、利用するベース合金及び部品に形成されるべき改変ニッケル-鉄基合金の選択をする手作業又は自動的。部品は任意の適切な技術例えば、鋳造、鍛造、加熱処理、補修溶接、又はこれらの任意の適切な組合せによって形成することができる。一実施形態では、ニッケル-鉄基合金は、約0.07~約0.09のC、約35~約37のFe、約12.0~約16.5のCr、約1.0~約2.0のAl、約2.0~約3.0のTi、約2.0~約3.0のW、約3.0~約5.0のMo、約0.1以下のNb、約0.2以下のMn、約0.1以下のSi、約0.006でのB、及び残部が実質的にNiの組成範囲を含む。追加の実施形態では、ニッケル-鉄基合金は、約0.07~約0.09のC、約35~約37のFe、約12.0~約13.0のCr、約1.35~約1.65のAl、約2.25~約2.75のTi、約2.3~約2.7のW、約3.4~約3.6のMo、約0.1以下のNb、約0.2以下のMn、約0.1以下のSi、約0.006以下のB、及び残部が実質的にNiの組成範囲を含む。追加の実施形態では、ニッケル-鉄基合金はCoを欠いている。別の実施形態では、ニッケル-鉄基合金は、約0.07~約0.09のC、約35~約37のFe、約12.0~約16.5のCr、約1.0~約2.0のAl、約2.0~約3.0のTi、約1.5~約2.5のW、約3.0~約5.0のMo、約0.1以下のNb、約0.2以下のMn、約0.1以下のSi、約0.006以下のB、及び残部が実質的にNiの組成範囲を含む。追加の実施形態では、ニッケル-鉄基合金は、約0.07~約0.09のC、約35~約37のFe、約13.5~約14.5のCr、約1.35~約1.65のAl、約2.25~約2.75のTi、約1.8~約2.2のW、約3.9~約4.1のMo、約0.1以下のNb、約0.2以下のMn、約0.1以下のSi、約0.006以下のB、及び残部が実質的にNiの組成範囲を含む。追加の実施形態では、ニッケル-鉄基合金はCoを欠いている。一実施形態では、ニッケル-鉄基合金は、約0.07~約0.09のC、約35~約37のFe、約12.0~約16.5のCr、約1.0~約2.0のAl、約2.0~約3.0のTi、約1.5~約2.5のW、約0.5~約1.5のMo、約0.1以下のNb、約0.2以下のMn、約0.1以下のSi、約0.006以下のB、及び残部が実質的にNiの組成範囲を含む。追加の実施形態では、ニッケル-鉄基合金は、約0.07~約0.09のC、約35~約37のFe、約15.5~約16.5のCr、約1.35~約1.65のAl、約2.25~約2.75のTi、約1.8~約2.2のW、約0.9~約1.1のMo、約0.1以下のNb、約0.2以下のMn、約0.1以下のSi、約0.006以下のB、及び残部が実質的にNiの組成範囲を含む。追加の実施形態では、ニッケル-鉄基合金はCoを欠いている。一実施形態では、ニッケル-鉄基合金は、約0.06~約0.08のC、約35~約37のFe、約12.0~約16.5のCr、約1.0~約2.0のAl、約1.0~約2.5のTi、約1.5~約2.5のW、約0.25以下のMo、約0.25~約0.75のNb、約0.2以下のMn、約0.1以下のSi、約0.006以下のB、及び残部が実質的にNiの組成範囲を含む。追加の実施形態では、ニッケル-鉄基合金は、約0.06~約0.08のC、約35~約37のFe、約15.5~約16.5のCr、約1.35~約1.65のAl、約1.5~約1.8のTi、約1.8~約2.2のW、約0.12以下のMo、約0.4~約0.6のNb、約0.2以下のMn、約0.1以下のSi、約0.006以下のB、及び残部が実質的にNiの組成範囲を含む。追加の実施形態では、ニッケル-鉄基合金はCoを欠いている。一実施形態では、ニッケル-鉄基合金は、元来ベース合金1の組成に基づく組成を有することができる。一実施形態では、ニッケル-鉄基合金は、約0.08のC、約36のFe、約12.5のCr、約1.50のAl、約2.50のTi、約2.50のW、約3.50のMo、約0.1以下のNb、約0.2以下のMn、約0.1以下のSi、約0.006以下のB、及び残部が実質的にNiの組成を含む。さらに別の実施形態では、ニッケル-鉄基合金は、約0.08のC、約36のFe、約14.0のCr、約1.50のAl、約2.50のTi、約2.50のW、約4.00のMo、約0.1以下のNb、約0.2以下のMn、約0.1以下のSi、約0.006以下のB、及び残部が実質的にNiの組成を含む。さらに別の実施形態では、ニッケル-鉄基合金は、約0.08のC、約36のFe、約16.0のCr、約1.50のAl、約2.50のTi、約2.50のW、約1.00のMo、約0.1以下のNb、約0.2以下のMn、約0.1以下のSi、約0.006以下のB、及び残部が実質的にNiの組成を含む。一実施形態では、ニッケル-鉄基合金は、元来ベース合金2の組成に基づく組成を有することができる。一実施形態では、ニッケル-鉄基合金は、約0.07のC、約37のFe、約16.0のCr、約1.50のAl、約1.75のTi、約2.00のW、約0.12以下のMo、約0.50のNb、約0.2以下のMn、約0.1以下のSi、約0.006以下のB、及び残部が実質的にNiの組成を含む。一実施形態では、本合金の組成物は高温ガスタービン部品に使用される。例えば、この合金は、限定されることはないがノズル、シュラウド、その他適切な部分、又はこれらの組合せを始めとするステータ部品に使用することができる。好ましい実施形態を参照して本発明を説明してきたが、当業者には理解されるように、本発明の範囲から逸脱することなく、様々な変更をなすことができ、またその要素を等価物で置き換えることができる。加えて、本発明の本質的な範囲から逸脱することなく、特定の状況又は材料を本発明の教示に適合させるために、多くの改変をなすことができる。従って、本発明は、本発明を実施するために考えられる最良の形態として開示された特定の実施形態に限定されることはなく、特許請求の範囲内に入るあらゆる実施形態を包含する。